БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%: цемент 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в повышении прочности бетонных изделий.
Технический результат достигается тем, что бетонная смесь, включающая портландцемент, керамзитовый гравий, керамзитовый песок, воду, омыленную канифоль, дополнительно содержит этилсиликонат натрия при следующем соотношении компонентов, мас.%: портландцемент 25-30; керамзитовый гравий фракции 20-40 мм 13,8-19,2; керамзитовый песок фракции до 5 мм 30-35; омыленная канифоль 0,01-0,02; этилсиликонат натрия 0,78-1,18; вода 20-25.
Составы бетонной смеси приведены в таблице.
Компоненты
Содержание, мас.%:
состав №1
состав №2
состав №3
Портландцемент
30
27
25
Керамзитовый гравийфракции 20-40 мм
19,2
17
13,8
Керамзитовый песок фракции до 5 мм
30
33
35
Омыленная канифоль
0,02
0,01
0,02
Этилсиликонат натрия
0,78
0,99
1,18
Вода
20
22
25
Предел прочности при сжатии в возрасте 28 сут, МПа
7-10
7-10
7-10
Для приготовления бетонной смеси подготавливают и дозируют сырьевые компоненты. Портландцемент (М 400), керамзитовый гравий (фракция 20-40 мм), керамзитовый песок (фракция до 5 мм) смешивают. Затем к смеси сухих компонентов добавляют воду, омыленную канифоль, этилсиликонат натрия и вновь смешивают. Приготовленную бетонную смесь укладывают в металлические (предварительно смазанные минеральным маслом) формы и оставляют до затвердевания.
Источник информации
1. А.с. СССР №1276650, C04B 28/02, 14/18, 1986.